(57)【要約】  ほどける際にヤーンが個別の端部に分離可能である多成分ヤーンの多端部パッケージが包含される。多成分ヤーンは二成分ヤーン、例えば組成的に異なるポリエステル類をサイドバイサイドまたは偏心的なシース−コア配置で含むヤーン、でありえる。そのような多端部パッケージの使用も包含される。【選択図】  図１
2011518261.tif 000002
【特許請求の範囲】
【請求項１】
Ａ）複数のサイドバイサイドまたは偏心的なシース−コアポリエステル二成分フィラメントを形成するために単一の合体前または合体後の紡糸口金からの２種もしくはそれ以上の組成的に異なるポリエステル類を溶融−紡糸する工程、
Ｂ）各々のスレッドラインが１つより多いフィラメントを含むようにフィラメントを少なくとも２つのスレッドライン群にする工程、
Ｃ）スレッドラインを毎分約３００メートルより大きい速度で取り上げる工程、
Ｄ）各スレッドラインをインターレースする工程、
Ｅ）スレッドラインをスレッドライン束にまとめる工程、および
Ｆ）スレッドライン束をチューブコア上に毎分約３００メートルより大きい速度で巻く工程、
を備え、
スレッドライン束が少なくとも２つの個別のスレッドラインに分離可能でありそして二成分フィラメントがポリ（トリメチレンテレフタレート）とポリ（エチレンテレフタレート）、ポリ（トリメチレンテレフタレート）およびポリ（テトラメチレンテレフタレート）またはそのような構成員の組み合わせよりなる群から選択される少なくとも１種の重合体とを含んでなる、多端部パッケージの製造方法。
【請求項２】
スレッドラインを約１．２より大きい延伸比で延伸する工程、およびスレッドライン束を毎分約４２０メートルより大きい速度で巻く工程、をさらに備える請求項１に記載の方法。
【請求項３】
スレッドラインを約１００℃〜約２００℃の間の温度で熱処理する工程をさらに備える請求項２に記載の方法。
【請求項４】
Ａ）複数のサイドバイサイドまたは偏心的なシース−コアポリエステル二成分フィラメントを形成するために複数の合体前または合体後の紡糸口金からの２種もしくはそれ以上の組成的に異なるポリエステル類を単一の紡糸位置で溶融−紡糸する工程、
Ｂ）各々のスレッドラインが複数のフィラメントからなるようにフィラメントを少なくとも２つのスレッドライン群にする工程、
Ｃ）スレッドラインを毎分約３００メートルより大きい速度で取り上げる工程、
Ｄ）各スレッドラインをインターレースする工程、
Ｅ）少なくとも２つのスレッドラインの複数の群を複数のスレッドライン束にまとめる工程、および
Ｆ）各スレッドライン束をチューブコア上に普遍的なマルチ−パッケージ巻き取り機を用いて巻く工程、
を備え、
各スレッドライン束が少なくとも２つのスレッドラインに分離可能でありそして二成分フィラメントがポリ（トリメチレンテレフタレート）とポリ（エチレンテレフタレート）、ポリ（トリメチレンテレフタレート）およびポリ（テトラメチレンテレフタレート）またはそのような構成員の組み合わせよりなる群から選択される少なくとも１種の重合体とを含んでなる、多端部パッケージの製造方法。
【請求項５】
スレッドラインを約１．２より大きい延伸比で延伸する工程、およびスレッドライン束を毎分約４２０メートルより大きい速度で巻く工程、をさらに備える請求項４に記載の方法。
【請求項６】
スレッドラインを約１００℃〜約２００℃の間の温度で熱処理することをさらに備える請求項５に記載の方法。
【請求項７】
Ａ）２つもしくはそれ以上のサイドバイサイドまたは偏心的なシース−コアポリエステル二成分フィラメントから少なくとも２つのスレッドラインを形成する工程、
Ｂ）スレッドラインをスレッドライン束にまとめる工程、および
Ｃ）スレッドライン束をチューブコア上に巻く工程、
を備え、
スレッドライン束が少なくとも２つのスレッドラインに分離可能でありそして二成分フィラメントがポリ（トリメチレンテレフタレート）とポリ（エチレンテレフタレート）、ポリ（トリメチレンテレフタレート）およびポリ（テトラメチレンテレフタレート）またはそのような構成員の組み合わせよりなる群から選択される少なくとも１種の重合体とを含んでなる、多端部パッケージの製造方法。
【請求項８】
パッケージがコアスパンヤーンの製造における直接使用に適する寸法を有する、請求項７に記載の方法。
【請求項９】
パッケージがコア紡糸スパンデックスヤーン用の装置に適合する寸法を有する、請求項８に記載の方法。
【請求項１０】
二成分フィラメントがポリ（エチレンテレフタレート）およびポリ（トリメチレンテレフタレート）を含んでなる、請求項１から９のいずれか１つに記載の方法。
【請求項１１】
二成分フィラメントがポリ（トリメチレンテレフタレート）およびポリ（トリメチレンテレフタレート）を含んでなる、請求項１から９のいずれか１つに記載の方法。
【請求項１２】
二成分フィラメントがポリ（トリメチレンテレフタレート）およびポリ（テトラメチレンテレフタレート）を含んでなる、請求項１から９のいずれか１つに記載の方法。
【請求項１３】
各スレッドラインが複数のサイドバイサイドまたは偏心的なシース−コアポリエステル二成分フィラメントを備える少なくとも２つのスレッドラインを含んでなるスレッドライン束であって、
スレッドライン束が少なくとも２つの個別のスレッドラインに分離可能でありそして二成分フィラメントがポリ（トリメチレンテレフタレート）とポリ（エチレンテレフタレート）、ポリ（トリメチレンテレフタレート）およびポリ（テトラメチレンテレフタレート）またはそのような構成員の組み合わせよりなる群から選択される少なくとも１種の重合体とを含んでなる、スレッドライン束。
【請求項１４】
フィラメントが円形、楕円形、もしくは雪だるま形またはそのような構成員の組み合わせよりなる群から選択される断面形状を有する、請求項１３に記載のスレッドライン束。
【請求項１５】
フィラメントが非−円形断面形状を有する、請求項１３に記載のスレッドライン束。
【請求項１６】
各スレッドラインのデニールが約１０〜約３００の間である、請求項１３に記載のスレッドライン束。
【請求項１７】
フィラメント当たりのデニールが約０．５０〜約２０の間である、請求項１３に記載のスレッドライン束。
【請求項１８】
スレッドラインが少なくとも３０％のクリンプポテンシャルを有する、請求項１３に記載のスレッドライン束。
【請求項１９】
二成分フィラメントがポリ（エチレンテレフタレート）およびポリ（トリメチレンテレフタレート）を含んでなる、請求項１３に記載のスレッドライン束。
【請求項２０】
二成分フィラメントがポリ（トリメチレンテレフタレート）およびポリ（トリメチレンテレフタレート）を含んでなる、請求項１３に記載のスレッドライン束。
【請求項２１】
二成分フィラメントがポリ（トリメチレンテレフタレート）およびポリ（テトラメチレンテレフタレート）を含んでなる、請求項１３に記載のスレッドライン束。
【請求項２２】
チューブコア上に巻かれたスレッドライン束を有し、
スレッドライン束が少なくとも２つのスレッドラインに分離可能であり、各スレッドラインが複数のサイドバイサイドまたは偏心的なシース−コアポリエステル二成分フィラメントを備え、そして二成分フィラメントがポリ（トリメチレンテレフタレート）とポリ（エチレンテレフタレート）、ポリ（トリメチレンテレフタレート）およびポリ（テトラメチレンテレフタレート）またはそのような構成員の組み合わせよりなる群から選択される少なくとも１種の重合体とを含んでなる、多端部パッケージ。
【請求項２３】
コアスパンヤーンの製造における直接使用に適する寸法を有する、請求項２２に記載の多端部パッケージ。
【請求項２４】
二成分フィラメントがポリ（エチレンテレフタレート）およびポリ（トリメチレンテレフタレート）を含んでなる請求項２２または２３に記載の多端部パッケージ。
【請求項２５】
二成分フィラメントがポリ（トリメチレンテレフタレート）およびポリ（トリメチレンテレフタレート）を含んでなる、請求項２２または２３に記載の多端部パッケージ。
【請求項２６】
二成分フィラメントがポリ（トリメチレンテレフタレート）およびポリ（テトラメチレンテレフタレート）を含んでなる、請求項２２または２３に記載の多端部パッケージ。
【請求項２７】
請求項１または４または７に記載の方法により製造される多端部パッケージ。
【請求項２８】
請求項１または４または７に記載の方法により製造される多端部パッケージのスレッドライン束。
【発明の詳細な説明】
【技術分野】
【０００１】
発明の分野
本発明はほどける際にヤーンが個別の端部に分離可能である多成分ヤーンの多端部パッケージに関する。より具体的に、本発明はポリエステル二成分連続フィラメントヤーンの多端部パッケージおよびそのようなパッケージ上の分離可能なヤーンに関する。本発明はまた分離可能なポリエステル二成分連続フィラメントヤーンの多端部パッケージの製造方法にも関する。
【背景技術】
【０００２】
発明の背景
典型的には、フィラメントヤーン製造は複数のフィラメントを紡糸口金から押し出し、次に全てのフィラメントを単一のスレッドライン(threadline)にまとめ、それが次に単一のパッケージ上に巻かれるか、またはフィラメントを複数のフィラメントスレッドラインに分割し、それらが次にそれぞれ単一のパッケージ上に巻かれることを含む。いずれの場合にも、１つの多成分スレッドラインが１つのパッケージ上に巻かれる。これはパッケージ当たり１つの「端部」を有するとしても知られる。
【０００３】
ポリエステル二成分フィラメントは、それらの三次元収縮による延伸および回復特性を有する弾性フィラメントである。ポリエステル二成分フィラメントは、例えば特許文献１に、開示されていた。ポリ（エチレンテレフタレート）およびポリ（トリメチレンテレフタレート）を含むポリエステル二成分フィラメントの高速紡糸は、例えば特許文献２に、開示されていた。単一−端部ポリエステル二成分繊維パッケージは、例えば特許文献３に、開示されていた。
【０００４】
特許文献４は複数のテキスタイルストランドまたはヤーンの巻き取りおよび巻かれたパッケージをほどく際の複数のテキスタイルストランドの分離を促進させる巻き取り改良を開示している。この発明はモノ−もしくはマルチフィラメントの天然または合成物質またはヤーン、例えばナイロン、ポリエステル、ホウ素もしくは炭素繊維またはストランド、の巻き取りを含む工程において有用であることが示唆されているが、一般的にはガラス繊維の製造および加工におけるその使用に関連して論じられている。
【０００５】
特許文献５は合成フィラメント製造の分野に関しておりそして複数の個別に分離可能なヤーン端部のスパンヤーンパッケージの製造方法を開示している。この方法はナイロン類、例えばナイロン−６およびナイロン−６，６、ポリエステル類、並びにポリオレフィン類、例えばポリプロピレン、であると特許で開示されている溶融−紡糸可能な重合体に適する。
【０００６】
特許文献６および７はボビンからほどかれる際に個別のフィラメントに分裂可能なエラスタンマルチフィラメントヤーンおよびそのようなヤーンの製造方法を開示している。
【０００７】
通常は、ポリエステル二成分連続フィラメントの６８フィラメントを有する１６５ｄｔｅｘヤーンは急冷、油さし、延伸、織り交ぜ後に紡糸口金から押し出され、１６５ｄｔｅｘ−６８フィラメントを有する単一スレッドラインはチューブ−単一端部パッケージ中に巻かれる。
【先行技術文献】
【特許文献】
【０００８】
【特許文献１】米国特許第３，６７１，３７９号明細書
【特許文献２】米国特許第６，６９２，６８７号明細書
【特許文献３】米国特許第６，８２４，８６９号明細書
【特許文献４】米国特許第５，５２４，８４１号明細書
【特許文献５】米国特許第５，６６５，２９３号明細書
【特許文献６】米国特許第６，５６２，４５６号明細書
【特許文献７】米国特許第５，７２３，０８０号明細書
【発明の概要】
【発明が解決しようとする課題】
【０００９】
ヤーンの多端部パッケージ、すなわち、上部に２つもしくはそれ以上のヤーンの端部が巻かれている単一ヤーンパッケージ、は投資度および製造費用を低下させながらヤーン製造生産量を有意に高める方法であろう。ヤーンの多端部パッケージは比較的少ない設備および資本投資が必要であろうため下流加工操作、例えばビーミングまたはコア紡糸、の費用を減ずるためにも有利であろう。しかしながら、ヤーンがほどかれる際に一様に分離可能である多端部パッケージの製造の技術的挑戦は、特に収縮および延伸および回復性質を有する二成分連続フィラメントヤーンにとって、注目すべきである。それにもかかわらず、分離可能なポリエステル二成分ヤーンの多端部パッケージを製造する方法は、分離可能なヤーン自体と同様に、求められている。
【課題を解決するための手段】
【００１０】
発明の要旨
ある種の態様には、
Ａ）複数のサイドバイサイドまたは偏心的なシース−コアポリエステル二成分フィラメントを形成するために、単一の合体前または合体後の紡糸口金からの２種もしくはそれ以上の組成的に異なるポリエステル類を溶融−紡糸する工程、
Ｂ）各々のスレッドラインが１つより多いフィラメントを含むようにフィラメントを少なくとも２つのスレッドライン群にする工程、
Ｃ）スレッドラインを毎分約３００メートルより大きい速度で取り上げる工程、
Ｄ）各スレッドラインをインターレースする工程、
Ｅ）スレッドラインをスレッドライン束にまとめる工程、および
Ｆ）スレッドライン束をチューブコア上に毎分約３００メートルより大きい速度で巻く工程、
を備え、
スレッドライン束が少なくとも２つの個別のスレッドラインに分離可能でありそして二成分フィラメントがポリ（トリメチレンテレフタレート）とポリ（エチレンテレフタレート）、ポリ（トリメチレンテレフタレート）およびポリ（テトラメチレンテレフタレート）またはそのような構成員の組み合わせよりなる群から選択される少なくとも１種の重合体とを含んでなる、多端部パッケージの製造方法がある。
【００１１】
別の態様には、
Ａ）複数のサイドバイサイドまたは偏心的なシース−コアポリエステル二成分フィラメントを形成するために、複数の合体前または合体後の紡糸口金からの２種もしくはそれ以上の組成的に異なるポリエステル類を単一の紡糸位置で溶融−紡糸する工程、
Ｂ）各々のスレッドラインが複数のフィラメントからなるようにフィラメントを少なくとも２つのスレッドライン群にする工程、
Ｃ）スレッドラインを毎分約３００メートルより大きい速度で取り上げる工程、
Ｄ）各スレッドラインをインターレースする工程、
Ｅ）少なくとも２つのスレッドラインの複数の群を複数のスレッドライン束にまとめる工程、および
Ｆ）各スレッドライン束をチューブコア上に普遍的なマルチ−パッケージ巻き取り機を用いて巻く工程、
を備え、
各スレッドライン束が少なくとも２つのスレッドラインに分離可能でありそして二成分フィラメントがポリ（トリメチレンテレフタレート）とポリ（エチレンテレフタレート）、ポリ（トリメチレンテレフタレート）およびポリ（テトラメチレンテレフタレート）またはそのような構成員の組み合わせよりなる群から選択される少なくとも１種の重合体とを含んでなる、多端部パッケージの製造方法がある。
【００１２】
他の態様には、
Ａ）２つもしくはそれ以上のサイドバイサイドまたは偏心的なシース−コアポリエステル二成分フィラメントから少なくとも２つのスレッドラインを形成する工程、
Ｂ）スレッドラインをスレッドライン束にまとめる工程、および
Ｃ）スレッドライン束をチューブコア上に巻く工程、
を備え、
スレッドライン束が少なくとも２つのスレッドラインに分離可能でありそして二成分フィラメントがポリ（トリメチレンテレフタレート）とポリ（エチレンテレフタレート）、ポリ（トリメチレンテレフタレート）およびポリ（テトラメチレンテレフタレート）またはそのような構成員の組み合わせよりなる群から選択される少なくとも１種の重合体とを含んでなる、多端部パッケージの製造方法がある。
【００１３】
各スレッドラインが複数のサイドバイサイドまたは偏心的なシース−コアポリエステル二成分フィラメントを備える少なくとも２つのスレッドラインを含むスレッドライン束であって、
スレッドライン束が少なくとも２つの個別のスレッドラインに分離可能でありそして二成分フィラメントがポリ（トリメチレンテレフタレート）とポリ（エチレンテレフタレート）、ポリ（トリメチレンテレフタレート）およびポリ（テトラメチレンテレフタレート）またはそのような構成員の組み合わせよりなる群から選択される少なくとも１種の重合体とを含んでなるスレッドライン束も包含される。
【００１４】
さらなる態様は、チューブコア上に巻かれたスレッドライン束を有し、
スレッドライン束が少なくとも２つのスレッドラインに分離可能であり、各スレッドラインが複数のサイドバイサイドまたは偏心的なシース−コアポリエステル二成分フィラメントを備え、そして二成分フィラメントがポリ（トリメチレンテレフタレート）とポリ（エチレンテレフタレート）、ポリ（トリメチレンテレフタレート）およびポリ（テトラメチレンテレフタレート）またはそのような構成員の組み合わせよりなる群から選択される少なくとも１種の重合体とを含んでなる多端部パッケージを提供する。
【図面の簡単な説明】
【００１５】
図面の簡単な記述
【図１】図１はある種の態様のヤーン紡糸および巻き取りシステムの図式的表示である。
【図２】図２はある種の態様の紡糸および巻き取りシステムと共に使用される高速巻き取り機の側面図の図式的表示である。
【図３】図３は多端部パッケージからのコア−スパンポリエステル二成分の製造の図式的表示である。
【図４】図４は多端部パッケージからのポリエステル二成分を使用する中空スピンドル被覆の図式的表示である。
【図５】図５は多端部パッケージからのポリエステル二成分を使用する編み工程の図式的表示である。
【００１６】
発明の詳細な記述
ヤーンがほどかれる際に各々のスレッドラインが複数の二成分フィラメントからなる複数の個別のスレッドラインに分離可能であるような方法でポリエステル二成分フィラメントヤーンの複数の端部を含んでなるパッケージを製造できることが今回見出された。多端部パッケージは例えばビーミング、丸編み、製織、またはコア紡糸の如き方法において複数の単一端部パッケージの代わりに直接使用することができ、それが簡便性および費用節約を与える。二成分フィラメントはポリ（トリメチレンテレフタレート）とポリ（エチレンテレフタレート）、ポリ（トリメチレンテレフタレート）およびポリ（テトラメチレンテレフタレート）またはそのような構成員の組み合わせよりなる群から選択される少なくとも１種の重合体とを含んでなる。
【００１７】
本発明の目的のために、以下の用語が以下で定義される：
ＰＯＹ（部分延伸糸）：重合体分子の部分的なだけの縦配向となるように延伸比が規格値より低いフィラメントヤーン。
【００１８】
ＦＤＹ（完全延伸糸）：ＰＯＹと対照したものとして、重合体分子の完全な縦配向となるように延伸比が規格値であるフィラメントヤーン。
【００１９】
ＤＷ（延伸巻き取り）：秩序的な分子および結晶構造に整列させるための延伸連続フィラメントヤーンの操作。延伸されたヤーンは平行チューブまたはチーズ上に取り上げられてゼロ−撚りヤーンを生ずる。
【００２０】
ＤＴＹ（延伸仮撚糸）：製造が、分子配向を増加させる延伸と嵩を高めるためのクリンプの付与の同時工程であるフィラメントヤーン。
【００２１】
ＤＴ（延伸織り）：熱可塑性繊維の製造における、分子配向を増加させる延伸と嵩を高めるためのクリンプの付与の同時工程。
【００２２】
複数：多くの個別部分、フィラメント、スレッドラインおよび端部を有するかまたは包括すること。
【００２３】
マルチフィラメント：１つのストランドであるモノフィラメントとは対照的に多数の連続フィラメントまたはストランドよりなるヤーン。
【００２４】
多成分：繊維が１種より多い重合体から構成される。ある種の態様では、これらの重合体は主としてポリ（エチレンテレフタレート）（２ＧＴ）、ポリ（トリメチレンテレフタレート）（３ＧＴ）、およびポリ（テトラメチレンテレフタレート）（４ＧＴ）またはそのような構成員の組み合わせである。
【００２５】
コアスパンヤーン：繊維をフィラメントの周囲で撚って、コアを隠すことにより製造されるヤーン。一例は、コアヤーンが延伸−回復特性を得るために弾性ヤーン（例えば２ＧＴ３ＧＴ二成分）でありそして撚り繊維が望ましい触感を得るための綿繊維であるものである。
【００２６】
コアスパンヤーンの製造における直接使用に適する寸法：慣習的には、ＣＳＹ（コアスパンヤーン）用のコアヤーンはスパンデックスヤーンであり、そのパッケージ寸法はポリエステル二成分ヤーンよりはるかに小さい。従って、ポリエステル二成分ヤーンがスパンデックスヤーンに取って代わる時にはＣＳＹ機械中の巻糸軸架または空間は１つのヤーンパッケージを１つの紡糸位置に置くために利用できない。
【００２７】
弾性繊維：例えば高い延伸性および回復性の如き天然ゴムの性質を有する合成繊維。
【００２８】
硬質ヤーン：弾性繊維とは対照的に、例えば延伸性および回復性の如き天然ゴムの性質を有さない合成繊維。
【００２９】
スパンデックス：繊維−形成物質が少なくとも８５％のセグメント化ポリウレタンから構成された長鎖合成重合体である人造繊維。
【００３０】
ここで使用される際には、「二成分フィラメント」は同じ一般的種類の２種の重合体が繊維の長さに沿って互いに密に付着しているため繊維断面が例えばサイドバイサイド、偏心的なシース−コアまたは有用なクリンプがそこから発展しうる他の適当な断面である連続フィラメントを意味する。
【００３１】
ここで使用される際には、「サイドバイサイド」は二成分繊維の２種の成分が互いに直接隣接しておりそしていずれかの成分の少量部分だけが他の成分のくぼみ部分内にあることを意味する。「偏心的なシース−コア」は二成分の一方が他方の成分を完全に囲むが二成分が同軸でないことを意味する。
【００３２】
ここで使用される際には、「スレッドライン」は２つもしくはそれより多い二成分フィラメントの群を意味する。スレッドラインのフィラメントは群として一緒に加工される。ここで使用される際には、「端部」は個別の繊維、ヤーン、またはスレッドラインを意味する。ここで使用される際には、「スレッドライン」は「端部」と互換性がある。慣習的な繊維紡糸および巻き取り方法では、単一のスレッドラインは典型的には単一のチューブコア上で巻かれて「単一端部」パッケージを製造する。慣習的な工程により製造される単一端部パッケージは「パッケージ当たり１つの端部」とも称される。
【００３３】
ここで使用される際には、「スレッドライン束」は一緒になって１つの多成分物体であるスレッドライン束を形成する少なくとも２つのスレッドラインを意味する。スレッドライン束は少なくとも２つの個別のスレッドライン（端部）に分離可能のままである。ここで使用される際には、スレッドライン束は少なくとも２つの端部から構成されるヤーンも意味する。
【００３４】
ここで使用される際には、「ヤーン」は編むか、織るか、または別の方法で絡ませてテキスタイル布を形成するために適する形態のテキスタイル繊維、フィラメント、または物質の連続的ストランドを意味する。
【００３５】
ここで使用される際には、「多端部パッケージ」はチューブコア上に巻かれたスレッドライン束を意味する。
【００３６】
ポリエステル二成分フィラメントはポリ（トリメチレンテレフタレート）とポリ（エチレンテレフタレート）、ポリ（トリメチレンテレフタレート）およびポリ（テトラメチレンテレフタレート）またはそのような構成員の組み合わせよりなる群から選択される少なくとも１種の重合体とを、約３０：７０〜約７０：３０の重量比で、含んでなる。重合体は、例えば異なる固有粘度の、例えば、ポリ（エチレンテレフタレート）およびポリ（トリメチレンテレフタレート）、ポリ（トリメチレンテレフタレート）およびポリ（テトラメチレンテレフタレート）、またはポリ（トリメチレンテレフタレート）およびポリ（トリメチレン）テレフタレートでありうるが、異なる組み合わせも可能である。或いは、組成物は場合により異なる粘度を有する例えばポリ（トリメチレンテレフタレート）ホモポリエステルおよびポリ（トリメチレンテレフタレート）コポリエステルの如く、同様であ
ることもできる。他のポリエステル二成分組み合わせ、例えばポリ（エチレンテレフタレート）およびポリ（テトラメチレンテレフタレート）、または例えば異なる固有粘度のポリ（エチレンテレフタレート）およびポリ（エチレンテレフタレート）、またはポリ（エチレンテレフタレート）ホモポリエステルおよびポリ（エチレンテレフタレート）コポリエステル、も可能である。ここで使用される際には、記号「／／」は二成分フィラメントの製造において使用される２種の重合体を区別するために使用される。それ故、例えば、「ポリ（エチレンテレフタレート）／／ポリ（トリメチレンテレフタレート）」はポリ（エチレンテレフタレート）およびポリ（トリメチレンテレフタレート）を含んでなる二成分フィラメントを示す。
【００３７】
ポリエステル類の一方または両方がコポリエステル類であることができ、そして「ポリ（エチレンテレフタレート）」、「ポリ（テトラメチレンテレフタレート）」、および「ポリ（トリメチレンテレフタレート）」はそのようなコポリエステル類をそれらの意味の中に包含する。例えば、コポリエステルを製造するために使用されるコモノマーが４−１２個の炭素原子を有する線状、環式、および分枝鎖状の脂肪族ジカルボン酸類（並びにそれらのジエステル類）（例えばブタンジオン酸、ペンタンジオン酸、ヘキサンジオン酸、ドデカンジオン酸、および１，４−シクロ−ヘキサンジカルボン酸）；テレフタル酸以外の８−１２個の炭素原子を有する芳香族ジカルボン酸類（並びにそれらのジエステル類）（例えばイソフタル酸および２，６−ナフタレンジカルボン酸）；３−８個の炭素原子を有する線状、環式、および分枝鎖状の脂肪族ジオール類（例えば１，３−プロパンジオール、１，２−プロパンジオール、１，４−ブタンジオール、３−メチル−１，５−ペンタンジオール、２，２−ジメチル−１，３−プロパンジオール、２−メチル−１，３−プロパンジオール、および１，４−シクロヘキサンジオール）；並びに４−１０個の炭素原子を有する脂肪族および芳香脂肪族エーテルグリコール類（例えば、ヒドロキノンビス（２−ヒドロキシエチル）エーテル、またはジエチレンエーテルグリコールを包含する約４６０より小さい分子量を有するポリ（エチレンエーテル）グリコール）よりなる群から選択されるコポリ（エチレンテレフタレート）を使用することができる。コモノマーはそれが発明の利点を弱めない程度まで、例えば全重合体成分を基準として約０．５−１５モルパーセントの水準で、存在しうる。イソフタル酸、ペンタンジオン酸、ヘキサンジオン酸、１，３−プロパンジオール、および１，４−ブタンジオールが例示コモノマーである。
【００３８】
他のコモノマーが繊維の物理的性質に悪影響を与えない限り、コポリエステル（類）は少量のそのようなコモノマーを用いて製造することもできる。そのような他のコモノマーは５−ナトリウム−スルホイソフタレート、３−（２−スルホエチル）ヘキサンジオン酸のナトリウム塩、およびそれらのジアルキルエステル類を包含し、それらは全ポリエステルを基準として約０．２−５モルパーセントで導入することができる。改良された酸染色性のために、（コ）ポリエステル（類）を重合体状の第二級アミン添加剤、例えばポリ（６，６’−イミノ−ビスヘキサメチレンテレフタルアミド）およびヘキサメチレンジアミンとのそれらのコポリアミド類、好ましくはそれらの燐酸および亜燐酸塩類、と混合することもできる。少量、例えば重合体のｋｇ当たり約１〜６ミリ当量、のトリ−またはテトラ−官能性コモノマー、例えばトリメリト酸（その前駆体を包含する）またはペンタエリトリトール、を粘度調節用に導入することができる。
【００３９】
ポリエステル二成分フィラメントは慣習的な添加剤、例えば静電防止剤、酸化防止剤、抗細菌剤、難燃剤、潤滑剤、染料、光安定剤、および艶消し剤、例えば二酸化チタン、をそれらが発明の利点を減じない限り含んでなりうる。
【００４０】
二成分フィラメントの外側の断面形状に関しては特定の制限はなく、それらは非円形、円形、実質的な楕円形、三角形、「雪だるま形」、などでありうる。ここで使用される際には、「実質的な楕円形」は繊維の縦軸に対して垂直に測定したフィラメントの断面積が
楕円形状のものと比べて約２０％以内だけ逸脱していることを意味する。一般的用語「楕円形」はその意味の中に「卵形（卵−形状）」および「楕円形」を包含する。そのような形状は典型的には形状の中心を通って直角にある２つの軸である主軸（Ａ）および副軸（Ｂ）を有し、ここでは主軸Ａの長さは副軸Ｂの長さより大きい。完全な楕円形の特定の場合には、楕円は２つの焦点からのそれらの距離の合計が一定でありそしてＡに等しい軌跡点によって記述される。卵形のさらに一般的な場合には、楕円の一方の端部は他方より大きくてもよく、２つの焦点からの距離の合計が必ずしも一定である必要はなくそして楕円より２０％もしくはそれ以上変動しうる。ここで使用される際には、「雪だるま形」の断面形状は長軸、短軸、および長軸に対してプロットされる時に短軸の長さにおける少なくとも２つの最大値を有するサイドバイサイドな断面として記述できる。
【００４１】
二成分フィラメントの断面周囲は一定の曲率を有してもよくまたは有していなくてもよい。二成分フィラメントの断面形状は断面周囲に溝を有してもよくまたは有していなくてもよい。溝を有する断面形状の例は「雪だるま形」、「ホタテガイ−楕円形」および「鍵穴形」である。
【００４２】
ここで使用される際には、「重合体界面」は二成分フィラメントの重合体間の境界を意味する。重合体界面は実質的に線状であってもまたは曲がっていてもよい。主および副軸を有する断面形状に関すると、二成分フィラメントは断面の主軸に対して実質的に垂直であるかまたは実質的に平行である重合体界面を有することができる。
【００４３】
二成分フィラメントは約３０％〜約９０％、例えば約６０％〜約８０％、のクリンプポテンシャルを有する。クリンプは重合体の異なる収縮率から生じ、二成分繊維は異なる重合体から製造されておりそして異なる収縮比の結果としてクリンプを展開する。具体的には、クリンプは二成分フィラメントに対する熱の適用時に最大化される。
【００４４】
異なる色のポリエステルヤーンがある種の態様では包含されうる。染料および／または顔料の使用によりポリエステルに色をつけることができる。例えば、黒色ヤーンはカーボンブラックの添加により製造できる。これらの添加剤は一般的には紡糸口金中を通る前に重合体の中に加えられそして一緒に混合される。
【００４５】
図１は、単一の合体前または合体後の紡糸口金１４からの２種もしくはそれ以上の組成的に異なる重合体１２Ａおよび１２Ｂを溶融紡糸して複数のサイドバイサイドまたは偏心的なシース−コアポリエステル二成分フィラメントを形成することを含んでなる多端部パッケージを製造する方法を提供するためのヤーン紡糸装置１０の１つの態様を示す。複数のフィラメントを各々が含む複数のヤーン端部１６ａ−１６ｆが製造される。仕上げは紡糸仕上げアプリケーター１９により行うことができる。ヤーン端部１６ａ−１６ｆは急冷室１８の中を通る。ヤーン端部は次にＧ１−Ｇ３で延伸されそして加圧された流体を含むインターレーサー２０の中を通ることができる。２つもしくはそれ以上のヤーン端部が収斂案内のところで一緒にされて多端部束を形成しそしてパッケージ２８ａ上で巻かれる。これらの多端部束は元のヤーン端部に分離することができる。
【００４６】
図２はさらなる詳細を提供する。１６ａおよび１６ｂ、１６ｃおよび１６ｄ、並びに１６ｅおよび１６ｆのそれぞれが一緒にされてそれぞれ多端部束２４ｃ、２４ｂ、および２４ａを形成し、それらが巻かれてそれぞれ多端部パッケージ２８ｃ、２８ｂ、および２８ａを形成する。パッケージがほどき用の巻糸軸架の上に置かれる時に、２つのスレッドラインがそれぞれの多端部パッケージから利用可能である。これらのスレッドラインのそれぞれは下流加工用の異なる紡糸位置に行くために利用可能である。
【００４７】
説明の目的のために提供されておりそして本発明をいずれかの方法で限定するとはみな
されない以下の実施例により、本発明の特徴および利点がさらに完全に示される。
【発明を実施するための形態】
【００４８】
実施例
【実施例１】
【００４９】
５５ｄｔｅｘおよび３４フィラメントの２つのスレッドラインの多端部パッケージ
各々が５５ｄｔｅｘおよび３４フィラメントの２つのスレッドラインの多端部パッケージを製造するために、６８フィラメントを有する各スレッドラインを単一の紡糸口金から製造しそして各々が３４フィラメントを有する２つのスレッドラインに分離する。すると、各スレッドラインは３４フィラメントを有する。６つの紡糸口金を有するヤーン紡糸装置に関すると、６つのスレッドラインが１つの紡糸位置において１２のスレッドラインになる。
【００５０】
各スレッドライン（各々３４フィラメントを有する合計１２）はそれ自体のヤーン路をロールおよび全ての装置上に有する。全ての１２のスレッドラインは独立している。インターレースジェット中を通過した後に、２つのスレッドラインが収斂案内により１つのスレッドラインに収斂し、次にこの収斂したスレッドラインが取り上げ巻き取り機により１つのヤーンパッケージに巻かれる。これが各々が５５ｄｔｅｘおよび３４フィラメントを有するスレッドラインからの２つの端部を各々有する６つの多端部パッケージを与える。
【実施例２】
【００５１】
２７ｄｔｅｘおよび１７フィラメントの２つのスレッドラインの多端部パッケージ
各々が２７ｄｔｅｘおよび１７フィラメントの２つのスレッドラインの多端部パッケージを製造するために、３４フィラメントを有する各スレッドラインを単一の紡糸口金から製造しそして各々が１７フィラメントを有する２つのスレッドラインに分離する。すると、各スレッドラインは１７フィラメントを有する。６つの紡糸口金を有するヤーン紡糸装置に関すると、６つのスレッドラインが１つの紡糸位置において１２のスレッドラインになる。
【００５２】
各スレッドライン（各々１７フィラメントを有する合計１２）はそれ自体のヤーン路をロールおよび全ての装置上に有する。全ての１２のスレッドラインは独立している。インターレースジェット中を通過した後に、２つのスレッドラインが収斂案内により１つのスレッドラインに収斂し、次にこの収斂したスレッドラインが取り上げ巻き取り機により１つのヤーンパッケージに巻かれる。これが各々が２７ｄｔｅｘおよび１７フィラメントを有するスレッドラインからの２つの端部を各々有する６つの多端部パッケージを与える。
【実施例３】
【００５３】
コア紡糸用の多端部パッケージ
図３はコア紡糸方法用の多端部パッケージ２８ｃを示す。ヤーンは２つの分配ローラー３８により駆動されて、多端部パッケージ２８ｃからの２つの多成分ヤーン１６ａおよび１６ｂが分離されそしてローラー案内３０に対して接線方向にほどかれ、それが分離された多成分ヤーン１６ａおよび１６ｂを紡糸位置の対応する前部ローラー３５に向けさせ、そこでポリエステル多成分ヤーンがステープル粗紡繊維２と一緒にされて別個のコア−スパンヤーンパッケージ４を与える。
【実施例４】
【００５４】
中空スピンドル被覆用の多端部パッケージ
図４は中空スピンドル被覆方法用の多端部パッケージを示す。多端部パッケージ２８は２つの分配ローラー３８により駆動されそして２つの多成分ヤーン１６ａおよび１６ｂが
対応する紡糸位置の個別案内アイレット４２に対して接線方向に分配される。分離された多成分ヤーン１６ａおよび１６ｂは第二の分配ローラー４０から別々に通過し、次に中心に中空チューブを有する紡糸スピンドル４４の中を通過し、そして非弾性ヤーンパッケージを外側４６に運ぶ。スピンドルの紡糸作用が非弾性ヤーンを放出しそして多成分ヤーンの周囲を包みそして第三の分配ローラー４１により取り上げられて他の用途のための被覆されたパッケージ４８となる。
【実施例５】
【００５５】
丸編み用の多端部パッケージ
図５は丸編み用の多端部パッケージ２８を示す。パッケージ２８上の多端部ヤーン１６ａおよび１６ｂは２つの分配ローラー３８により一定速度で分配されそして対応する編み位置用の個別の停止動作装置５４に分離される。分離されたヤーン１６ａおよび１６ｂはローラー案内５０からヤーン供給機５２、編み針５８へと通過する。別個に、硬質ヤーンパッケージ６０は供給速度調節装置５６を用いて硬質ヤーンを硬質ヤーンおよび弾性二成分ヤーンを含む衣類または布を編むためのヤーン供給機５２に供給する。
【００５６】
実施例３、４、および５は、多端部パッケージを一定の且つ予め決められた速度で駆動して多成分ヤーンを接線方向に分配する装置を有する。多成分ヤーンの設定：より良好な加工効率のためには非弾性ヤーンと比べて多端部パッケージの分配速度は通常は１Ｘ〜１．２Ｘ、典型的には１．０１Ｘ〜１．１Ｘ、の範囲である。
【００５７】
発明の好ましい態様であると現在信じられていることを記載してきたが、当業者は発明の精神から逸脱せずにそれらに対して変更および改変を行えることを認識するであろうし、そして全てのそのような変更および改変は発明の範囲内に入って包含されることが意図される。
【図１】
2011518261.tif 000003
【図２】
2011518261.tif 000004
【図３】
2011518261.tif 000005
【図４】
2011518261.tif 000006
【図５】
2011518261.tif 000007
【国際調査報告】
2011518261.tif 000008
2011518261.tif 000009